(57)【要約】【課題】意匠性や手触り、足触り感などを損なうことなく、防滑性に優れた床用化粧シートおよびそれを用いた床用化粧材を提供することを課題とする。【解決手段】床用化粧シートであって、裏面から、少なくともプライマー層、着色熱可塑性樹脂基材層、絵柄印刷層、透明熱可塑性樹脂層、表面保護層がこの順に積層された積層体であって、該積層体は表面に、凹凸形状を有しており、凸部の平面形状は、縦および横の寸法が、ともに９５μｍ以上２２０μｍ以下であって、凸部の高さは、２種類の高さのものが混在して配置されるか、もしくは２種類の縦および横の寸法、高さのものが重ね餅状に２段に重なって配置されており、凸部が配置される密度は、１ｍｍ２あたり５個以上、１３個以下であることを特徴とする、床用化粧シートおよびそれを用いた床用化粧材。【選択図】図１
2018178469.tif 000002
【特許請求の範囲】
【請求項１】
床用化粧シートであって、裏面から、少なくともプライマー層、着色熱可塑性樹脂基材層、絵柄印刷層、透明熱可塑性樹脂層、表面保護層がこの順に積層された積層体であって、
該積層体は表面に、凹凸形状を有しており、
凸部の平面形状は、縦および横の寸法が、ともに９５μｍ以上２２０μｍ以下であって、凸部の高さは、２種類の高さのものが混在して配置されるか、もしくは２種類の縦および横の寸法、高さのものが重ね餅状に２段に重なって配置されており、
凸部が配置される密度は、１ｍｍ２あたり５個以上、１３個以下であることを特徴とする、床用化粧シート。
【請求項２】
前記凹凸形状は、その配置はランダムであることを特徴とする、請求項１に記載の床用化粧シート。
【請求項３】
前記表面保護層は、熱硬化性樹脂、または紫外線硬化樹脂、または電子線硬化樹脂、もしくはそれらの内の複数を混合したものから構成されていることを特徴とする請求項１または請求項２に記載の床用化粧シート。
【請求項４】
請求項１〜請求項３のいずれかに記載の床用化粧シートを、床用基材に貼りあわせて用いたことを特徴とする、床用化粧材。
【発明の詳細な説明】
【技術分野】
【０００１】
本発明は、床用化粧シートおよびそれを用いた床用化粧材に関するものである。とくに意匠性や手触り、足触り感などを損なうことなく、防滑性に優れた床用化粧シートおよびそれを用いた床用化粧材に関するものである。
【背景技術】
【０００２】
近年の屋外あるいは屋内の建物床面には、フローリングが多く用いられている。フローリングは床に木質系の材料、とくに板張りにして塗装を施したものであるが、木目の美しいデザインや風合いを持つ。
【０００３】
同時に一方では、実用面から耐傷性、耐汚染性、耐候性、耐摩耗性などの点での要求があって、さらにコスト面からも、木質系を基材として化粧シートをラミネートしたものが多く用いられる傾向がある。
【０００４】
実際、屋外のみならず屋内においても転倒事故が発生することが少なくない。とくに転倒事故が多いのは、雨の日といわれており、そのほか清掃水や油の付着などもすべりやすく転倒事故に繋がるおそれがある。
【０００５】
すなわち床材の滑りやすさが転倒事故の原因のひとつである。また、床材によって滑りやすさが違うため、転倒事故防止の観点からも、床材に対するすべりにくさを追求する必要がある。
【０００６】
また、滑りやすさ、すべりにくさは、床材の要因のみならず、履物による違いや、床が濡れているかどうかなどの状況、歩行者が歩く早さなど、複数の要因が絡み合っているために、多角的に検討を重ねる必要がある。
【０００７】
一方、建築材料のひとつである床材への要求品質には、建築基準法をはじめとした法令に基づくもの、エコマークやＪＩＳ等の規格に基づくものなどがあり、さらに実用上の耐候性、耐汚染性、耐摩耗性、耐荷重性などの要求品質にも応える必要があり、きめ細かい材料設計、意匠表現を行なわなくてはならない。
【０００８】
一方で実用上の様々な要求品質と並んで、利用者の住環境に対する意識の高まりから、床材に対しても安全性、快適性、あるいは環境適合性などの観点から新たな要求が出始めている。
【０００９】
そのひとつが防滑性の更なる追求である。これはたとえば転倒に対する安全確保の点で重要であって、数値化など客観的、かつ科学的根拠による追求がなされるようになってきている。
【００１０】
数値化はＪＩＳ  Ａ  １４５４「高分子系張り床材試験方法」によっても測定され、Ｃ．Ｓ．Ｒ値によってその滑りにくさ、滑りやすさを総合的に表現することができるとされている。
【００１１】
また屋外、とくに階段やバルコニー、マンション廊下などに用いられる床用のシートに関しては、従来より表面に凹凸を施した様々な床材が実用化されている。そのひとつとして基材上に盛り上がりの印刷模様部を形成し、この印刷模様部の表面に架橋樹脂からなる点状防滑突起群を一体的に固着した、ノンスリップ床材が知られている。
【００１２】
防滑に関する要求は別の角度からも提起されており、たとえば室内でペット、特に犬を飼う際にフローリングの滑べりやすさがペットの自然な歩行を妨げ、骨や関節に損傷を与えたりストレスになっているという問題がある。これはフローリングのみならず床用シートにも共通の課題である。
【００１３】
特許文献１には表面に犬の爪が引っかかるように凹凸を設けた木質床材が提案されているが、ペット用に限られた用途での問題の解決であって、一般の床材の防滑性能の向上として必ずしも汎用性があるとは言えなかった。
【００１４】
また特許文献２には、床用の化粧シートに、千鳥格子形状に凹凸を設ける提案もなされているが、必ずしも防滑性が担保されているとはいえず、意匠性においても限定されてしまう欠点があった。
【先行技術文献】
【特許文献】
【００１５】
【特許文献１】特開２００７−１３５４８２号公報
【特許文献２】特開２０１３−２１７０６６号公報
【発明の概要】
【発明が解決しようとする課題】
【００１６】
本発明は、このような状況に鑑みてなされたものであり、意匠性や手触り、足触り感などを損なうことなく、防滑性に優れた床用化粧シートおよびそれを用いた床用化粧材を提供することを課題とする。
【課題を解決するための手段】
【００１７】
上記の課題を解決するための手段として、請求項１に記載の発明は、床用化粧シートであって、裏面から、少なくともプライマー層、着色熱可塑性樹脂基材層、絵柄印刷層、透明熱可塑性樹脂層、表面保護層がこの順に積層された積層体であって、
該積層体は表面に、凹凸形状を有しており、
凸部の平面形状は、縦および横の寸法が、ともに９５μｍ以上２２０μｍ以下であって、凸部の高さは、２種類の高さのものが混在して配置されるか、もしくは２種類の縦および横の寸法、高さのものが重ね餅状に２段に重なって配置されており、
凸部が配置される密度は、１ｍｍ２あたり５個以上、１３個以下であることを特徴とする、床用化粧シートである。
【００１８】
また、請求項２に記載の発明は、前記凹凸形状は、その配置がランダムであることを特徴とする、請求項１に記載の床用化粧シートである。
【００１９】
また、請求項３に記載の発明は、前記表面保護層は、熱硬化性樹脂、または紫外線硬化樹脂、または電子線硬化樹脂、もしくはそれらの内の複数を混合したものから構成されていることを特徴とする、請求項１または請求項２に記載の床用化粧シートである。
【００２０】
また、請求項４に記載の発明は、請求項１〜請求項３のいずれかに記載の床用化粧シートを、床用基材に貼りあわせて用いたことを特徴とする、床用化粧材である。
【発明の効果】
【００２１】
本発明によれば、意匠性や手触り、足触り感などを損なうことなく、防滑性に優れた床用化粧シートおよびそれを用いた床用化粧材を提供することが可能である。
【００２２】
とくに請求項２に記載の発明によれば、意匠性や手触り、足触り感などを損なうことなく、より防滑性に優れた床用化粧シートを提供することが可能である。
【００２３】
とくに請求項３に記載の発明によれば、意匠性や手触り、足触り感などを損なうことなく、防滑性に優れ、かつ硬化型の表面保護層によって、表面硬度などの表面の機械特性の向上にも優れた床用化粧シートを提供することが可能である。
【００２４】
とくに請求項４の発明によれば、本発明による化粧シートを用いて、意匠性や手触り、足触り感などを損なうことなく、防滑性に優れた床用化粧材を提供することが可能である。
【図面の簡単な説明】
【００２５】
【図１】図１は本発明に係る床用化粧シートおよびそれを用いた床用化粧材を説明するための部分断面模式図である。
【図２】図２は本発明に係る床用化粧シートの凹凸形状の一実施態様をより詳しく説明するための部分断面模式図である。
【図３】図３は本発明に係る床用化粧シートの凹凸形状を形成するためのエンボス版について説明するための部分断面模式図である。
【図４】図３は本発明に係る床用化粧シート表面の凸部の一実施態様の詳細を説明するための平面模式図である。
【発明を実施するための形態】
【００２６】
以下、本発明を図を参照しながら、更に詳しい説明を加える。ただし本発明は、ここに示す例にのみ限定されるものではない。本発明は、請求項によって限定されるものである。
【００２７】
図１は本発明に係る床用化粧シートおよびそれを用いた床用化粧材を説明するための部分断面模式図である。
【００２８】
本発明による床用化粧シート（１０）は、裏面から、少なくともプライマー層（２）、着色熱可塑性樹脂基材層（１）、絵柄印刷層（３）、透明熱可塑性樹脂層（４）、表面保護層（５）がこの順に積層された積層体である。
【００２９】
また、この床用化粧シート（１０）を用いて、接着剤層（８）を介して床用基材（２０）に貼りあわせものが床用化粧材（１００）である。
【００３０】
本発明において、積層体は表面に、凹凸形状（７）を有しており、床用化粧材（１００）としての防滑性の向上にきわめて有効である。我々はこの凹凸形状（７）について鋭意検討を重ねた結果、凸部（６）の平面形状は、縦および横の寸法が、ともに９５μｍ以上２２０μｍ以下であることが効果的かつ最適であることを見出した。
【００３１】
同時に、凸部（６）の高さは、２種類の高さのものが混在して配置されるか、もしくは２種類の縦および横の寸法、高さのものが重ね餅状に２段に重なって配置されていることが効果的かつ最適であることを見出した。
【００３２】
図１に示す例においては、凸部（６）が２種類の縦および横の寸法、高さのものが重ね餅状に２段に重なって配置されている例である。加えて我々は、防滑性の向上には、凸部（６）が配置される密度が、１ｍｍ２あたり５個以上、１３個以下であることが極めて効果的かつ最適であることを見出した。
【００３３】
また、本発明において、凹凸形状（７）は、凸部（６）の配置はランダムであることが、床用化粧材（１００）としての防滑性向上により効果的である。
【００３４】
また、図１に示す例において、床用化粧シート（１０）は接着剤層（８）を介して、床用基材（２０）と積層、接着されて、床用化粧材（１００）を構成している。このときプライマー層（２）が、着色熱可塑性樹脂基材層（１）の裏面に設けられていることによって、床用化粧シート（１０）と、床用基材（２０）との接着強度をより強固にすることが可能である。
【００３５】
着色熱可塑性樹脂基材層（１）は、たとえばポリオレフィン系樹脂に着色材を混合したものを、フィルムに成膜して構成することができる。とくにポリオレフィン系樹脂を用いる場合には、たとえば塩化ビニル樹脂を用いる場合に比べて、燃焼ガスなどの点においてより環境適合的である。
【００３６】
着色熱可塑性樹脂基材層（１）を基材として、絵柄などの印刷を施し、絵柄印刷層（３）を設けることによって意匠性を高めることができる。印刷方法については特段の限定を設けるものではないが、既存の印刷手法を用いることができる。
【００３７】
たとえば、グラビア印刷法、オフセット印刷法、フレキソ印刷法、シルクスクリーン印刷法、インクジェット印刷法などを用いることができる。とくにグラビア印刷法は、精細な意匠表現が可能であり、生産性に優れる特徴を有する、
透明熱可塑性樹脂層（４）は、たとえばポリオレフィン系樹脂をフィルムに成膜して構成することができる。あらかじめフィルムに成膜されたものを用いて積層することが可能であり、あるいは押出機などを用いて、溶融した樹脂を着色熱可塑性樹脂基材層（１）、および絵柄印刷層（３）の上に押出して、透明熱可塑性樹脂層（４）を形成することも可能である。
【００３８】
透明熱可塑性樹脂層（４）と、着色熱可塑性樹脂基材層（１）、および絵柄印刷層（３）との密着性を向上させることを目的として、必要な場合には、着色熱可塑性樹脂基材層（１）および絵柄印刷層（３）と、透明熱可塑性樹脂層（４）との間にプライマー層を設けても良い。
【００３９】
表面保護層（５）は、床用化粧シート（１０）の最も外側表面に設けられ、床用化粧材（１００）としての、耐摩耗性や表面の硬さなどの機械特性を向上させることに効果的である。とくに表面保護層（５）は、熱硬化性樹脂、または紫外線硬化樹脂、または電子線硬化樹脂、もしくはそれらの内の複数を混合したものから構成することができ、床用化粧シート（１０）を構成する積層体表面に塗布した後、適した方法で硬化させて用いることができる。
【００４０】
図２は本発明に係る床用化粧シートの凹凸形状の一実施態様をより詳しく説明するための部分断面模式図である。
【００４１】
ここに示す例において、２種類の縦および横の寸法、高さのものが重ね餅状に２段に重なって配置されている例である。すなわち、凹凸部（７）を構成する凸部（６）は、底辺（１１）の上方に総高さ（１８）の凸部（６）を有する。
【００４２】
一段目は、底辺（１１）の上に、底辺〜中間部の高さ（１６）の高さを有して、一段目頂辺（１２）に至る。二段目は、二段目底辺（１３）の上に、中間部〜頂辺の高さ（１７）を有して、頂辺（１４）に至る。
【００４３】
図３は本発明に係る床用化粧シートの凹凸形状を形成するためのエンボス版について説明するための部分断面模式図である。
【００４４】
床用化粧シート（１０）を構成する積層体の、凹凸部（７）の形成に関しては、たとえば、エンボス版（３０）を用いて熱および圧力をかけて、床用化粧シート（１０）を構成する積層体表面に、凹凸形状を転写付与する方法によることも可能である。このときエンボス版（３０）と積層体は、凹凸が反対になるのであって、例えばここに示す図において、凸部（６）はエンボス版（３０）においては凹部（９）に相当する。
【００４５】
また本発明においては、凸部の高さは２種類の高さのものが混在して配置されるか、２種類の縦および横の寸法、高さのものが重ね餅状に２段に重なって配置されるために、腐食によってエンボス版（３０）を作成する場合には、２段階に分けて版の深さを形成する必要がある。
【００４６】
エンボス版（３０）はロール形状でも、平板形状でもかまわないが、ロール形状のエンボス版（３０）を用いる場合には、凹凸パターンの連続性が得やすいことや、生産性に優れる点においてより好ましい。
【００４７】
図４は本発明に係る床用化粧シート表面の凸部の一実施態様の詳細を説明するための平面模式図である。
【００４８】
ここに示す例は、２種類の縦および横の寸法、高さのものが重ね餅状に２段に重なって配置されている例である。すなわち、凹凸部（７）を構成する凸部（６）の一実施態様を、上から見た平面模式図である。すなわち、凸部（６）は底辺（１１）の、図４を見たときの手前側にあって、一段目は、底辺（１１）の上にあって、一段目頂辺（１２）に至る。同様に二段目は、二段目の底辺（１３）の上にあって、頂辺（１４）に至る。
【００４９】
またここに示す例は、凸部（６）の一段目が、正方形の外形であって、二段目が一段目の上に重なる形で乗っている。すなわち重ね餅形状である。このほか、一段目と二段目が重なることなく、それぞれ独立して配置されるのでもよい。
【００５０】
凸部（６）の配置は、ランダムな配置とすることができる。凸部（６）をランダムな配置とすることによって、より効果的に防滑性を向上させることができるだけでなく、防滑性を特定の方向に関係なく、どの方向にも満遍なく有効に発揮させることができる。
【００５１】
また、凸部（６）の外形は、正方形に限るものではなく、防滑性を妨げない限りにおいて任意の形状、たとえば十字形などの外形とすることができる。
【００５２】
凸部（６）の２種類の高さは、歩行において引っかかりを良くするという点で防滑性の向上に有効であり、一方で配置する密度を１ｍｍ２あたり５個以上、１３個以下とすることによって、歩行における足面と凸部（６）との接触面積を最適化することができ、防滑性の向上により効果的である。
【００５３】
また、凸部（６）の縦および横の寸法が、ともに９５μｍ以上２２０μｍ以下であって、配置される密度を１ｍｍ２あたり５個以上、１３個以下とすることによって、凸部の縦および横の寸法が、上記範囲より大きいか、または小さい場合に比べて、自然な手触りや足触り感の表面とすることができる。配置される密度についても同様である。
【００５４】
このように本発明によれば、意匠性や手触り、足触り感などを損なうことなく、防滑性に優れた床用化粧シートおよびそれを用いた床用化粧材を提供することが可能である。
【実施例】
【００５５】
以下本発明を、実施例によって更に具体的な説明を加える。ただし本発明は、ここに示す例にのみ限定されるものではない。本発明は、請求項によってのみ限定されるものである。また実施例および比較例において、内容についての説明は、図１〜図４に基づいた説明とする。
【００５６】
＜実施例１＞
床用化粧シート（１０）の材料構成、および作成手順は下記のとおりである。（図１、図２、図３参照）。
着色熱可塑性樹脂基材層（１）：顔料配合ランダムポリプロピレンシート（リケンテクノス社製；厚さ７０μｍ）
絵柄印刷層（３）：グラビア印刷法を用いた。絵柄は木目柄とした。
印刷インキ：ウレタン樹脂インキ（東洋インキ製造社製；ラミスター）
透明熱可塑性樹脂層（４）：ホモポリプロピレン樹脂（プライムポリマー社製）を用いて押出機によって製膜、同時に二段腐食のエンボス版（３０）により凸部（６）を形成した。
【００５７】
エンボス版（３０）による凸部（６）形状は下記のとおりである。（図２、図３、図４参照）
外形：正方形
底辺（１１）：２１５μｍ
一段目頂辺（１２）：２００μｍ
二段目底辺（１３）：１４５μｍ
頂辺（１４）：１１０μｍ
総高さ（１８）：６５μｍ
凸部の配置密度：１０個／１ｍｍ２とした。
【００５８】
表面保護層の材料構成は下記のとおりである。（図１参照）
表面保護層（５）：紫外線硬化方樹脂（ＤＩＣグラフィック社製ウレタンアクリレート樹脂）厚さ５μｍになるよう塗布した。メタルハライドランプにて紫外線照射により硬化させた。
【００５９】
床用化粧材（１００）の材料構成は下記のとおりである。（図１参照）
床用化粧シート（１０）：実施例１に記載の床用化粧シート（１０）を用いた。
床用基材（２０）：ＭＤＦ（広葉樹；厚さ３ｍｍ）を用いた。
接着剤：２液水性エマルジョン接着剤（中央理化工業社製；リカボンド；重量比ＢＡ−１０Ｌ：ＢＡ−１１Ｂ＝１００：２．５）をウエット状態で１００ｇ／ｍ２に塗工したのち貼りあわせた。２４時間養生して、床用化粧材とした。
【００６０】
＜比較例１＞
床用化粧シート（１０）の材料構成、および作成手順は下記のとおりである。（図１、図２、図３参照）
エンボス版を一段腐食とした以外は実施例１と同様である。
【００６１】
エンボス版（３０）による凸部（６）形状は下記のとおりである。（図２、図３、図４参照）
外形：正方形  総高さ６５μｍとした。
底辺（１１）：２１５μｍ
中間部なし：（この部分は実施例１と異なる）
頂辺（１４）：１６０μｍ
総高さ（１８）：６５μｍ
凸部の配置密度：１０個／１ｍｍ２とした。
【００６２】
表面保護層の材料構成は下記のとおりである。（図１参照）
実施例１と同様である。
【００６３】
床用化粧材（１００）の材料構成は下記のとおりである。（図１参照）
床用化粧シート（１０）：比較例１に記載の床用化粧シート（１０）を用いた以外は、実施例１と同様である。
【００６４】
＜比較例２＞
床用化粧シート（１０）の材料構成、および作成手順は下記のとおりである。（図１、図２、図３参照）。
実施例１と同様である。
【００６５】
エンボス版（３０）による凸部（６）形状は下記のとおりである。（図２、図３、図４参照）
外形：正方形
底辺（１１）：２１５μｍ
一段目頂辺（１２）：２００μｍ
二段目底辺（１３）：１４５μｍ
頂辺（１４）：１１０μｍ
総高さ（１８）：６５μｍ
凸部の配置密度：３個／１ｍｍ２とした（この部分のみ実施例１と異なる。）。
【００６６】
表面保護層の材料構成は下記のとおりである。（図１参照）
実施例１と同様である。
【００６７】
床用化粧材（１００）の材料構成は下記のとおりである。（図１参照）
床用化粧シート（１０）：比較例２に記載の床用化粧シート（１０）を用いた以外は、実施例１と同様である。
【００６８】
＜比較例３＞
床用化粧シート（１０）の材料構成、および作成手順は下記のとおりである。（図１、図２、図３参照）。
実施例１と同様である。
【００６９】
エンボス版（３０）による凸部（６）形状は下記のとおりである。（図２、図３、図４参照）
外形：正方形
底辺（１１）：２１５μｍ
一段目頂辺（１２）：２００μｍ
二段目底辺（１３）：１４５μｍ
頂辺（１４）：１１０μｍ
総高さ（１８）：６５μｍ
凸部の配置密度：２０個／１ｍｍ２とした（この部分のみ実施例１と異なる。）。
【００７０】
表面保護層の材料構成は下記のとおりである。（図１参照）
実施例１と同様である。
【００７１】
床用化粧材（１００）の材料構成は下記のとおりである。（図１参照）
床用化粧シート（１０）：比較例３に記載の床用化粧シート（１０）を用いた以外は、実施例１と同様である。
【００７２】
＜比較例４＞
床用化粧シート（１０）の材料構成、および作成手順は下記のとおりである。（図１、図２、図３参照）。
実施例１と同様である。
【００７３】
エンボス版（３０）による凸部（６）形状は下記のとおりである。（図２、図３、図４参照）
外形：正方形
底辺（１１）：２４０μｍ（この部分が実施例１と異なる）。
一段目頂辺（１２）：２２５μｍ（この部分が実施例１と異なる）。
二段目底辺（１３）：１４５μｍ
頂辺（１４）：１１０μｍ
総高さ（１８）：６５μｍ
凸部の配置密度：１０個／１ｍｍ２とした。
【００７４】
表面保護層の材料構成は下記のとおりである。（図１参照）
実施例１と同様である。
【００７５】
床用化粧材（１００）の材料構成は下記のとおりである。（図１参照）
床用化粧シート（１０）：比較例４に記載の床用化粧シート（１０）を用いた以外は、実施例１と同様である。
【００７６】
＜比較例５＞
床用化粧シート（１０）の材料構成、および作成手順は下記のとおりである。（図１、図２、図３参照）。
実施例１と同様である。
【００７７】
エンボス版（３０）による凸部（６）形状は下記のとおりである。（図２、図３、図４参照）
外形：正方形
底辺（１１）：２１５μｍ
一段目頂辺（１２）：２００μｍ
二段目底辺（１３）：６０μｍ（この部分が実施例１と異なる）
頂辺（１４）：２５μｍ（この部分が実施例１と異なる）
総高さ（１８）：６５μｍ
凸部の配置密度：１０個／１ｍｍ２とした。
【００７８】
表面保護層の材料構成は下記のとおりである。（図１参照）
実施例１と同様である。
【００７９】
床用化粧材（１００）の材料構成は下記のとおりである。（図１参照）
床用化粧シート（１０）：比較例５に記載の床用化粧シート（１０）を用いた以外は、実施例１と同様である。
【００８０】
実施例１および比較例１〜比較例５の床用化粧材（１００）を用いて評価を行なった。評価項目、および評価方法、および評価基準は下記のとおりである。
【００８１】
（１）防滑性：ＪＩＳ  Ａ  １４５４によって試験を行ない、Ｃ．Ｓ．Ｒ値を求めた。評価基準：Ｃ．Ｓ．Ｒ値０．３８以上を合格とした。
【００８２】
Ｃ．Ｓ．Ｒ値０．３７以下を不合格とした。
【００８３】
（２）足触り感：官能試験によって評価した。試験員は１０人とした。
評価基準：足触り感がよいとした人０人：×とした。
【００８４】
足触り感がよいとした人１〜６人：△とした。
【００８５】
足触り感がよいとした人７〜１０人：〇とした。
【００８６】
評価結果を表１に示す。
【００８７】
【表１】
2018178469.tif 000003
【００８８】
表１に示す結果から明らかなように、本発明による実施例１においては、防滑性、足触り感のいずれの評価項目も満足させることができた。判定は実施例１のみが〇である。
【００８９】
比較例１においては、実施例１とは異なり、凸部が一段のみで構成されている。このため特に足触り感が良好と答えた人が少ない結果となり、課題を解決することができなかった。
また比較例２においては、凸部の配置密度が少なくＣ．Ｓ．Ｒ値が低くなる結果となり、防滑性が不充分であり、かつ足触り感にも影響が出る結果となった。したがって課題を解決することができなかった。
【００９０】
比較例３においては、凸部の配置密度が多すぎる結果、Ｃ．Ｓ．Ｒ値が低くなる結果となり、防滑性が藤充分であり、かつ足触り感にも影響が出る結果となった。したがって課題を解決することができなかった。すなわち、凸部の配置密度は多すぎても少なすぎても、適当ではなく、本発明による範囲が最適であることが検証される結果となった。
【００９１】
比較例４においては、凸部の底辺の長さが本発明の範囲を超えているのであり、防滑性が不充分であり、かつ足触り感にも影響が出る結果となった。したがって課題を解決することができなかった。
【００９２】
比較例５においては、２段目の頂辺の長さが、本発明の範囲に足りていないのであり、防滑性が不充分であり、かつ足触り感にも影響が出る結果となった。したがって課題を解決することができなかった。
【００９３】
このように本発明によれば、意匠性や手触り、足触り感などを損なうことなく、防滑性に優れた床用化粧シートおよびそれを用いた床用化粧材を提供することが可能であることを検証することができた。
【符号の説明】
【００９４】
１・・・着色熱可塑性樹脂基材層
２・・・プライマー層
３・・・絵柄印刷層
４・・・透明熱可塑性樹脂層
５・・・表面保護層
６・・・凸部
７・・・凹凸形状
８・・・接着剤層
９・・・凹部
１０・・・床用化粧シート
１１・・・底辺
１２・・・一段目頂辺
１３・・・二段目底辺
１４・・・頂辺
１６・・・底辺〜中間部の高さ
１７・・・中間部〜頂辺の高さ
１８・・・総高さ
２０・・・床用基材
３０・・・エンボス版
１００・・・床用化粧材
【図１】
2018178469.tif 000004
【図２】
2018178469.tif 000005
【図３】
2018178469.tif 000006
【図４】
2018178469.tif 000007